FR 2616710 A3 19881223 FR 8808155 A 19880617 La présente invention se rapporte à une feuille pour décalcomanie à sec, comprenant un film coloré qui adhère à une pellicule de support avec interposition d'une couche de vernis séparateur. Le but de la présente invention est de réaliser une feuille du type précité qui permette d'appliquer des décalcomanies sur différents types de supports rigides, de préférence sur le bois ou sur le métal, sans exiger aucun traitement préliminaire du support. Selon l'invention, ce but est atteint grâce au fait que le film coloré comprend de 30 à 50 % de pig- ment, de 15 à 35 % de polymère acrylique, de 1 à 4 % d'une résine époxycycloaliphatique, de 15 à 35 % de copo- lymère vinylique et de 1 à 4 % d'une cire polyéthylèni- que, et grâce au fait que la couche de vernis séparateur comprend de 40 à 80 % de polymère acrylique, de 15 à % de copolymère vinylique et de 5 à 20 % d'une cire polypropylénique. - Grâce aux compositions précitées, exprimées en pourcentages en poids, l'application de la décalcomanie peut être exécutée dans une presse ou calandre à des tem- pératures non supérieures à 130 C et en des temps d'env- iron 3 à 5 secondes, ce qui permet d'éviter les problè- mes d'échauffement excessif du support rigide, qui se po- sent par exemple, dans l'impression des supports rigides par la technique dite "transfert". La feuille pour décalcomanie à sec selon l'in- vention est particulièrement bien adaptée pour l'impres- sion sur des panneaux de bois. En effet, la diminution d'échauffement du panneau qui est rendue possible par la feuille selon l'invention évite les éventuelles déforma- tions du panneau et, en outre, la décalcomanie peut être appliquée sur du bois brut sur lequel on peut ensuite ap- pliquer un vernis de laquage transparent, qui protège dans la suite la décalcomanie et allonge considérable- ment sa durée. 2 2616710 De préférence, le film coloré comprend de 0,5 à 3 % d'un stabilisateur à base de carboxylate de dibutylé- thane, et la feuille pour décalcomanie à sec présente une température d'impression sur support rigide comprise entre 100 et 130 C. L'application du vernis séparateur aussi bien que celle du film coloré, sur la pellicule de support, qui est normalement un papier du type kraft, est entière- ment traditionnelle et s'effectue en utilisant des sol- vants appropriés. Pour le vernis séparateur, le solvant le plus communément utilisé pour l'application sur la pellicule de support en papier est un mélange d'eau et d'alcool isopropylique et ainsi que d'alcool éthylique. Pour le film coloré, le solvant normalement utilisé est constitué par un mélange d'acétate d'éthyle, d'acétate d'éthyl glycol et de méthyléthyl cétone. D'autres avantages et caractéristiques de l'in- vention seront mieux compris à la lecture de la descrip- tion qui va suivre de plusieurs exemples et en se réfé- rant au dessin annexé, sur lequel, la figure unique représente une feuille pour décalcomanie à sec selon l'invention. Exemple 1 On a utilisé la composition suivante pour le vernis séparateur, également également connu sous la dé- signation anglaise de vernis release: Polymère acrylique 30 % Copolymère vinylique 13,5 % Cire polypropylénique 5 % Agent coalescent 3 % Eau 22 % Alcool isopropylique 10 % Alcool éthylique 11,5 % Agent antistatique 5 % Après avoir appliqué le vernis séparateur préci- té sur un support en papier, on a appliqué sur ce vernis un film coloré dont la composition était la suivante au moment de l'application: Pigment rouge 17 % Polymère acrylique 10 % Acétate d'éthyle 18,9 % Acétate d'éthyl glycol 4,6 % Méthyléthyl cétone 38 % Résine époxycycloaliphatique 1 % Copolymère vinylique 9 % Cire polyéthylénique 1 % Stabilisateur à base de carboxylate de dibutyléthane 0,5 % Après l'application et le séchage du vernis sé- parateur et du film coloré sur le support de papier, on a disposé cette feuille sur un panneau de bois laqué et, ensuite, on a obtenu la séparation entre le film coloré et le support en papier en compressant la feuille pour décalcomanie ainsi obtenue sur le panneau de bois dans une presse, à une température d'environ 115 C, pendant un temps compris entre 3 et 5 secondes. Dans ces condi- tions, on a obtenu une parfait adhérence de la décalcoma- nie sur le panneau de bois, lequel a été soumis ensuite à un traitement de laquage. Exemple 2 On a utilisé la même composition de vernis sépa- rateur qu'à l'exemple 1. La composition du film coloré était la suivan- te, au moment de l'application. Pigment bleu 18 % Polymère acrylique 10,5 % Acétate d'éthyle 16,25 % Acétate d'éthyl glycol 4,5 % Méthyléthyl cétone 39,5 % Résine époxycycloaliphatique 1 % Copolymère vinylique 8,75 % Cire polyéthylénique 1 % 4 12616710 Stabilisateur à base de carboxylate de dibutyléthane 0,5 % Les conditions d'application de la feuille pour décalcomanie ainsi obtenue étaient les mêmes qu'à l'exem- ple l. Bien entendu, diverses modifications pourront être apportées par l'homme de l'art au produit qui vient d'être décrit uniquement à titre d'exemple non limitatif sans sortir du cadre de l'invention. 2 616710 R E V E N D ICATIONS 1 - Feuille pour décalcomanie à sec, comprenant un film coloré qui adhère à une pellicule de support avec interposition d'une couche de vernis séparateur, caractérisée en ce que le film coloré comprend de 30 à 50 % en poids de pigment, de 15 à 35 % de polymère acry- lique, de 1 à 4 % de résine époxycycloaliphatique, de 15 à 35 % de copolymère vinylique, de 1 à 4 % de cire polyé- thylénique, et en ce que la couche de vernis séparateur comprend de 40 à 80 % de polymère acrylique, de 15 à 40 % de copolymère vinylique et de 5 à 20 % de cire poly- propylénique. 2 - Feuille selon la revendication 1, caractéri- sée en ce que le film coloré comprend en outre de 0,5 à 3 % de stabilisateur à base de carboxylate de dibuthyl- éthane. 3 - Feuille selon la revendication 1 ou 2, caractérisée en ce qu'elle présente une température d'impression sur support rigide comprise entre 100 et C.